【手続補正書】
【提出日】平成28年1月26日(2016.1.26)
【手続補正１】
【補正対象書類名】明細書
【補正対象項目名】０１９２
【補正方法】変更
【補正の内容】
【０１９２】
様々な例示的実施形態が上述されている。これら及び他の実施形態は、開示される実施形態及び特許請求の範囲の範囲内である。本発明の実施態様の一部を以下の項目［１］−［２８］に記載する。
［１］
組成物であって、
式：
ＲＳ−Ｎ（Ｒ５）−Ｃ（Ｏ）−Ｎ（Ｈ）−ＲＡ
の少なくとも１つの尿素（マルチ）−（メタ）アクリレート（マルチ）−シラン化合物を含み、式中、
ＲＳは式：−Ｒ１−［Ｓｉ（Ｙｐ）（Ｒ２）３−ｐ］ｑのシラン含有基であり、
Ｒ１は、多価アルキレン、アリーレン、アルカリーレン、又はアラルキレン基であり、前記アルキレン、前記アリーレン、前記アルカリーレン、又は前記アラルキレン基は、場合により、１つ以上のカテナリー酸素原子を含有し、
各Ｙは加水分解性基であり、
Ｒ２は一価のアルキル又はアリール基であり、
ｐは１、２、又は３であり、
ｑは１〜５であり、
ＲＡは式
Ｒ１１−（Ａ）ｎの基を含有する（メタ）アクリル基であり、
Ｒ１１は、多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ａは、式
Ｘ２−Ｃ（Ｏ）−Ｃ（Ｒ３）＝ＣＨ２の（メタ）アクリル基であり、
更に
Ｘ２は、−Ｏ、−Ｓ、又は−ＮＲ３であり、
Ｒ３は、Ｈであるか、又はＣ１〜Ｃ４であり、
ｎ＝１〜５であり、
Ｒ５は、Ｈ、Ｃ１〜Ｃ６アルキル若しくはシクロアルキル、又はＲＳであり、但し、次の条件：
ｎは２〜５であるか、Ｒ５はＲＳであるか、又はｑは２〜５である、のうちの少なくとも１つに該当する、組成物。
［２］
それぞれの加水分解性基Ｙが、独立して、アルコキシ基、アセテート基、アリールオキシ基、及びハロゲンから選択される、項目１に記載の組成物。
［３］
前記加水分解性基Ｙのうち少なくともいくつかが塩素である、項目２に記載の組成物。
［４］
物品であって、
（コ）ポリマーフィルム又は電子デバイスから選択される基材であって、前記電子デバイスには、更に有機発光デバイス（ＯＬＥＤ）、起電発光デバイス、液晶ディスプレイ、薄膜トランジスタ、光起電力装置、又はこれらの組み合わせが含まれる、基材と、
前記基材の主表面上のベース（コ）ポリマー層と、
前記ベース（コ）ポリマー層上の酸化物層と、
前記酸化物層上の保護（コ）ポリマー層と、を含み、前記保護（コ）ポリマー層は、式
ＲＳ−Ｎ（Ｒ５）−Ｃ（Ｏ）−Ｎ（Ｈ）−ＲＡの尿素（マルチ）−（メタ）アクリレート（マルチ）−シラン前駆体化合物の少なくとも１つの反応生成物を含み、
式中、
ＲＳは式
−Ｒ１−［Ｓｉ（Ｙｐ）（Ｒ２）３−ｐ］ｑのシラン含有基であり、
Ｒ１は、多価アルキレン、アリーレン、アルカリーレン、又はアラルキレン基であり、前記アルキレン、アリーレン、アルカリーレン、又はアラルキレン基は、場合により、１つ以上のカテナリー酸素原子を含有し、
各Ｙは加水分解性基であり、
Ｒ２は一価のアルキル又はアリール基であり、
ｐは１、２、又は３であり、
ｑは１〜５であり、
ＲＡは式
Ｒ１１−（Ａ）ｎの基を含有する（メタ）アクリル基であり、
Ｒ１１は多価アルキレン、アリーレン、アルカリーレン、又はアラルキレン基であり、前記アルキレン、アリーレン、アルカリーレン、又はアラルキレン基は、場合により１つ以上のカテナリー酸素原子を含有し、
Ａは、式
Ｘ２−Ｃ（Ｏ）−Ｃ（Ｒ３）＝ＣＨ２の基を含む（メタ）アクリル基であり、
更に
Ｘ２は−Ｏ、−Ｓ、又は−ＮＲ３であり、
Ｒ３は、Ｈであるか、又はＣ１〜Ｃ４であり、
ｎ＝１〜５であり、
Ｒ５は、Ｈ、Ｃ１〜Ｃ６アルキル若しくはシクロアルキル、又はＲＳであり、但し、次の条件：
ｎは２〜５であるか、Ｒ５はＲＳであるか、又はｑは２〜５である、のうちの少なくとも１つに該当する、物品。
［５］
物品であって、
（コ）ポリマーフィルム又は電子デバイスから選択される基材であって、前記電子デバイスには、更に有機発光デバイス（ＯＬＥＤ）、起電発光デバイス、液晶ディスプレイ、薄膜トランジスタ、光起電力装置、又はこれらの組み合わせが含まれる、基材と、
前記基材の主表面上のベース（コ）ポリマー層と、
前記ベース（コ）ポリマー層上の酸化物層と、
前記酸化物層上の保護（コ）ポリマー層と、を含み、前記保護（コ）ポリマー層は、式
ＲＳ１−Ｎ（Ｒ４）−Ｃ（Ｏ）−Ｎ（Ｈ）−ＲＡ１の尿素（マルチ）−（メタ）アクリレート（マルチ）−シラン前駆体化合物の少なくとも１つの反応生成物を含み、
式中、
ＲＳ１は、式
−Ｒ１ｄ−Ｓｉ（Ｙｐ）（Ｒ２）３−ｐのシラン含有基であり、
更に
Ｒ１ｄは、二価アルキレン、アリーレン、アルカリーレン、又はアラルキレン基であり、前記アルキレン、アリーレン、アルカリーレン、又はアラルキレン基は、場合により１つ以上のカテナリー酸素原子を含有し、
各Ｙは加水分解性基であり、
Ｒ２は一価のアルキル又はアリール基であり、かつ、
ｐは１、２、又は３であり、
更に、Ｒ４はＨ、Ｃ１〜Ｃ６アルキル又はＣ１〜Ｃ６シクロアルキルであり、
ＲＡ１は、式
Ｒ１１ｄ−（Ａ）の基を含有する（メタ）アクリルであり、
Ｒ１１ｄは、二価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ａは、式
Ｘ２−Ｃ（Ｏ）−Ｃ（Ｒ３）＝ＣＨ２の（メタ）アクリル基であり、
更に
Ｘ２は、−Ｏ、−Ｓ、又は−ＮＲ３であり、かつ
Ｒ３は、Ｈ、又はＣ１〜Ｃ４である、物品。
［６］
それぞれの加水分解性基Ｙが、独立して、アルコキシ基、アセテート基、アリールオキシ基、及びハロゲンから選択される、項目５に記載の物質。
［７］
前記加水分解性基Ｙのうち少なくともいくつかが、塩素である、項目６に記載の物品。
［８］
前記ベース（コ）ポリマー層上に、前記酸化物層及び前記保護（コ）ポリマー層の複数の交互層を更に含む、項目５〜７のいずれかに記載の物品。
［９］
前記基材が可撓性透明（コ）ポリマーフィルムを含み、場合により、前記基材が、ポリエチレンテレフタレート（ＰＥＴ）、ポリエチレンナフタレート（ＰＥＮ）、熱安定化ＰＥＴ、熱安定化ＰＥＮ、ポリオキシメチレン、ポリビニルナフタレン、ポリエーテルエーテルケトン、フッ素（コ）ポリマー、ポリカーボネート、ポリメチルメタクリレート、ポリα−メチルスチレン、ポリスルホン、ポリフェニレンオキシド、ポリエーテルイミド、ポリエーテルスルホン、ポリアミドイミド、ポリイミド、ポリフタルアミド、又はこれらの組み合わせを含む、項目５〜８のいずれかに記載の物品。
［１０］
前記ベース（コ）ポリマー層が、（メタ）アクリレート平滑層を含む、項目５〜９のいずれかに記載の物品。
［１１］
前記酸化物層が、基ＩＩＡ、ＩＩＩＡ、ＩＶＡ、ＶＡ、ＶＩＡ、ＶＩＩＡ、ＩＢ、又はＩＩＢから選択される原子の少なくとも１つの酸化物、窒化物、炭化物又はホウ化物、基ＩＩＩＢ、ＩＶＢ、又はＶＢの金属類、希土類金属類、あるいはそれらの組み合わせ又は混合物を含有する、項目５〜１０のいずれかに記載の物品。
［１２］
前記保護（コ）ポリマー層に適用された酸化物層を更に含み、場合により、前記酸化物層が、酸化シリコンアルミニウムを含む、項目５〜１１のいずれかに記載の物品。
［１３］
前記基材が、（コ）ポリマーフィルムであり、前記電子装置が固体照明装置、表示装置、及びこれらの組み合わせから選択される、項目５〜１２のいずれかに記載の物品を組み込む電子装置。
［１４］
前記固体照明装置が、半導体発光ダイオード装置、有機発光ダイオード装置、及びポリマー発光ダイオード装置から選択される、項目１３に記載の電子装置。
［１５］
前記表示装置が、液晶ディスプレイ装置、有機発光ディスプレイ装置、及び量子ドット液晶ディスプレイ装置から選択される、項目１４に記載の電子装置。
［１６］
プロセスであって、
（ａ）（コ）ポリマーフィルム又は電子デバイスから選択される基材の主表面にベース（コ）ポリマーを適用することであって、前記電子デバイスは、有機発光デバイス（ＯＬＥＤ）、電気泳動発光デバイス、液晶ディスプレイ、薄膜トランジスタ、光起電力装置、又はこれらの組み合わせを更に含む、適用することと、
（ｂ）前記ベース（コ）ポリマー層上に酸化物層を適用することと、
（ｃ）前記酸化物層上に保護（コ）ポリマー層を成膜させることと、を含み、前記保護（コ）ポリマー層が、式
ＲＳ−Ｎ（Ｒ５）−Ｃ（Ｏ）−Ｎ（Ｈ）−ＲＡの尿素（マルチ）−（メタ）アクリレート（マルチ）−シラン前駆体化合物の少なくとも１つの反応生成物として形成された（コ）ポリマーを含み、
式中、
ＲＳは式
−Ｒ１−［Ｓｉ（Ｙｐ）（Ｒ２）３−ｐ］ｑのシラン含有基であり、
式中、
Ｒ１は、多価アルキレン、アリーレン、アルカリーレン、又はアラルキレン基であり、前記アルキレン、アリーレン、アルカリーレン、又はアラルキレン基は、場合により、１つ以上のカテナリー酸素原子を含有し、
Ｙは、加水分解性基であり、
Ｒ２は一価のアルキル又はアリール基であり、
ｐは１、２、又は３であり、
ｑは１〜５であり、
ＲＡは式
Ｒ１１−（Ａ）ｎの基を含有する（メタ）アクリル基であり、
Ｒ１１は、多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ａは式Ｘ２−Ｃ（Ｏ）−Ｃ（Ｒ３）＝ＣＨ２を含む（メタ）アクリル基であり、
Ｘ２は、−Ｏ、−Ｓ、又は−ＮＲ３であり、Ｒ３はＨ、又はＣ１〜Ｃ４であり、ｎ＝１〜５であり、
Ｒ５は、Ｈ、Ｃ１〜Ｃ６アルキル若しくはシクロアルキル、又はＲＳであり、但し、次の条件：
ｎは２〜５であるか、Ｒ５はＲＳであるか、又はｑは２〜５である、のうちの少なくとも１つに該当する、プロセス。
［１７］
プロセスであって、
（ａ）（コ）ポリマーフィルム又は電子デバイスから選択される基材の主表面にベース（コ）ポリマーを適用することであって、前記電子デバイスには、更に有機発光デバイス（ＯＬＥＤ）、電気泳動発光デバイス、液晶ディスプレイ、薄膜トランジスタ、光起電力装置、又はこれらの組み合わせが含まれる、適用することと、
（ｂ）前記ベース（コ）ポリマー層上に酸化物層を適用することと、
（ｃ）前記酸化物層上に保護（コ）ポリマー層を成膜させることと、を含み、前記保護（コ）ポリマー層が、式
ＲＳ１−Ｎ（Ｒ４）−Ｃ（Ｏ）−Ｎ（Ｈ）−ＲＡ１の尿素（マルチ）−（メタ）アクリレート（マルチ）−シラン前駆体化合物の少なくとも１つの反応生成物を含み、
式中、
ＲＳ１は、式
−Ｒ１ｄ−Ｓｉ（Ｙｐ）（Ｒ２）３−ｐのシラン含有基であり、
Ｒ１ｄは、二価アルキレン、アリーレン、アルカリーレン、又はアラルキレン基であり、前記アルキレン、前記アリーレン、前記アルカリーレン、又は前記アラルキレン基は、場合により、１つ以上の
カテナリー酸素原子を含有し、
Ｙは、加水分解性基であり、
Ｒ２は一価のアルキル又はアリール基であり、かつ、
ｐは１、２、又は３であり、
ＲＡ１は、式
Ｒ１１ｄ−（Ａ）の基を含有する（メタ）アクリル基であり、
Ｒ１１ｄは、二価アルキレン、アリーレン、アルカリーレン、又はアラルキレン基であり、前記アルキレン、アリーレン、アルカリーレン、又はアラルキレン基は、場合により１つ以上のカテナリー酸素原子を含有し、かつ
Ａは式Ｘ２−Ｃ（Ｏ）−Ｃ（Ｒ３）＝ＣＨ２を含む（メタ）アクリル基であり、
Ｘ２は、−Ｏ、−Ｓ、又は−ＮＲ３であり、更に、Ｒ３はＨ、又はＣ１〜Ｃ４であり、
Ｒ４は、Ｈ、Ｃ１〜Ｃ６アルキル又はシクロアルキルである、プロセス。
［１８］
前記少なくとも１つの尿素（マルチ）−（メタ）アクリレート（マルチ）−シラン前駆体化合物が、化学反応を経て、前記酸化物層上の少なくとも一部分に保護（コ）ポリマー層を形成し、場合により、前記化学反応が、フリーラジカル重合反応、及び加水分解反応から選択される、項目１６又は１７のいずれかに記載のプロセス。
［１９］
それぞれの加水分解性基Ｙが、独立して、アルコキシ基、アセテート基、アリールオキシ基、及びハロゲンから選択される、項目１６〜１８のいずれかに記載のプロセス。
［２０］
前記加水分解性基Ｙのうち少なくともいくつかが、塩素である、項目１９に記載のプロセス。
［２１］
工程（ａ）が、
（ｉ）ベース（コ）ポリマー前駆体を蒸発させることと、
（ｉｉ）前記蒸発させたベース（コ）ポリマーを前記基材上に濃縮させること、並びに
（ｉｉｉ）前記蒸発させたベース（コ）ポリマーを硬化させて、前記ベース（コ）ポリマー層を形成すること、を含む、項目１６〜２０のいずれかに記載のプロセス。
［２２］
前記ベース（コ）ポリマー前駆体が、（メタ）アクリレートモノマーを含む、項目１６〜２１のいずれかに記載のプロセス。
［２３］
工程（ｂ）が、酸化物を前記ベース（コ）ポリマー層に蒸着して前記酸化物層を形成する工程を含み、成膜は、スパッタ蒸着、反応性スパッタリング、化学気相成長法、又はこれらの組み合わせを使用して実施される、項目１６〜２２のいずれかに記載のプロセス。
［２４］
工程（ｂ）が、前記ベース（コ）ポリマー層に無機酸化シリコンアルミニウム層を適用することを含む、項目１６〜２３のいずれかに記載のプロセス。
［２５］
工程（ｂ）及び（ｃ）を連続的に繰り返して前記保護（コ）ポリマー層及び前記酸化物層の複数の交互層を前記ベース（コ）ポリマー層上に形成することを更に含む、項目１６〜２４のいずれかに記載のプロセス。
［２６］
工程（ｃ）が、液体混合物から、前記少なくとも１つの尿素（マルチ）−（メタ）アクリレート（マルチ）−シラン前駆体化合物と、（メタ）アクリレート化合物とを共蒸発させること、あるいは別個の液体供給源から、前記少なくとも１つの尿素（マルチ）−（メタ）アクリレート（マルチ）−シラン前駆体化合物と（メタ）アクリレート化合物とを連続的に蒸発させること、のうち少なくとも１つを含み、場合により、前記液体混合物が約１０重量％以下の尿素（マルチ）−（メタ）アクリレート（マルチ）−シラン前駆体化合物を含む、項目１６〜２５のいずれかに記載のプロセス。
［２７］
工程（ｃ）が、前記尿素（マルチ）−（メタ）アクリレート（マルチ）−シラン前駆体化合物と前記（メタ）アクリレート化合物とを前記酸化物層上に同時濃縮すること、あるいは前記尿素（マルチ）−（メタ）アクリレート（マルチ）−シラン前駆体化合物と前記（メタ）アクリレート化合物とを前記酸化物層上に連続的に濃縮すること、のうち少なくとも１つを更に含む、項目２６に記載のプロセス。
［２８］
前記尿素（マルチ）−（メタ）アクリレート（マルチ）−シラン前駆体化合物と前記（メタ）アクリレート化合物とを反応させて、前記酸化物層上に保護（コ）ポリマー層を形成させることが、前記酸化物層の少なくとも一部分上で生じる、項目１６〜２７のいずれかに記載のプロセス。
【手続補正２】
【補正対象書類名】特許請求の範囲
【補正対象項目名】全文
【補正方法】変更
【補正の内容】
【特許請求の範囲】
【請求項１】
組成物であって、
式：
ＲＳ−Ｎ（Ｒ５）−Ｃ（Ｏ）−Ｎ（Ｈ）−ＲＡ
の少なくとも１つの尿素（マルチ）−（メタ）アクリレート（マルチ）−シラン化合物を含み、式中、
ＲＳは式：−Ｒ１−［Ｓｉ（Ｙｐ）（Ｒ２）３−ｐ］ｑのシラン含有基であり、
Ｒ１は、多価アルキレン、アリーレン、アルカリーレン、又はアラルキレン基であり、前記アルキレン、前記アリーレン、前記アルカリーレン、又は前記アラルキレン基は、場合により、１つ以上のカテナリー酸素原子を含有し、
各Ｙは加水分解性基であり、
Ｒ２は一価のアルキル又はアリール基であり、
ｐは１、２、又は３であり、
ｑは１〜５であり、
ＲＡは式
Ｒ１１−（Ａ）ｎの（メタ）アクリル基含有基であり、
Ｒ１１は、多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ａは、式
Ｘ２−Ｃ（Ｏ）−Ｃ（Ｒ３）＝ＣＨ２の（メタ）アクリル基であり、
更に
Ｘ２は、−Ｏ、−Ｓ、又は−ＮＲ３であり、
Ｒ３は、Ｈであるか、又はＣ１〜Ｃ４であり、
ｎ＝１〜５であり、
Ｒ５は、Ｈ、Ｃ１〜Ｃ６アルキル若しくはシクロアルキル、又はＲＳであり、但し、次の条件：
ｎは２〜５であるか、Ｒ５はＲＳであるか、又はｑは２〜５である、のうちの少なくとも１つに該当する、組成物。
【請求項２】
それぞれの加水分解性基Ｙが、独立して、アルコキシ基、アセテート基、アリールオキシ基、及びハロゲンから選択される、請求項１に記載の組成物。
【請求項３】
物品であって、
（コ）ポリマーフィルム又は電子デバイスから選択される基材であって、前記電子デバイスには、更に有機発光デバイス（ＯＬＥＤ）、起電発光デバイス、液晶ディスプレイ、薄膜トランジスタ、光起電力装置、又はこれらの組み合わせが含まれる、基材と、
前記基材の主表面上のベース（コ）ポリマー層と、
前記ベース（コ）ポリマー層上の酸化物層と、
前記酸化物層上の保護（コ）ポリマー層と、を含み、前記保護（コ）ポリマー層は、式
ＲＳ−Ｎ（Ｒ５）−Ｃ（Ｏ）−Ｎ（Ｈ）−ＲＡの尿素（マルチ）−（メタ）アクリレート（マルチ）−シラン前駆体化合物の少なくとも１つの反応生成物を含み、
式中、
ＲＳは式
−Ｒ１−［Ｓｉ（Ｙｐ）（Ｒ２）３−ｐ］ｑのシラン含有基であり、
Ｒ１は、多価アルキレン、アリーレン、アルカリーレン、又はアラルキレン基であり、前記アルキレン、アリーレン、アルカリーレン、又はアラルキレン基は、場合により、１つ以上のカテナリー酸素原子を含有し、
各Ｙは加水分解性基であり、
Ｒ２は一価のアルキル又はアリール基であり、
ｐは１、２、又は３であり、
ｑは１〜５であり、
ＲＡは式
Ｒ１１−（Ａ）ｎの（メタ）アクリル基含有基であり、
Ｒ１１は多価アルキレン、アリーレン、アルカリーレン、又はアラルキレン基であり、前記アルキレン、アリーレン、アルカリーレン、又はアラルキレン基は、場合により１つ以上のカテナリー酸素原子を含有し、
Ａは、式
Ｘ２−Ｃ（Ｏ）−Ｃ（Ｒ３）＝ＣＨ２の（メタ）アクリル基であり、
更に
Ｘ２は−Ｏ、−Ｓ、又は−ＮＲ３であり、
Ｒ３は、Ｈであるか、又はＣ１〜Ｃ４であり、
ｎ＝１〜５であり、
Ｒ５は、Ｈ、Ｃ１〜Ｃ６アルキル若しくはシクロアルキル、又はＲＳであり、但し、次の条件：
ｎは２〜５であるか、Ｒ５はＲＳであるか、又はｑは２〜５である、のうちの少なくとも１つに該当する、物品。
【請求項４】
物品であって、
（コ）ポリマーフィルム又は電子デバイスから選択される基材であって、前記電子デバイスには、更に有機発光デバイス（ＯＬＥＤ）、起電発光デバイス、液晶ディスプレイ、薄膜トランジスタ、光起電力装置、又はこれらの組み合わせが含まれる、基材と、
前記基材の主表面上のベース（コ）ポリマー層と、
前記ベース（コ）ポリマー層上の酸化物層と、
前記酸化物層上の保護（コ）ポリマー層と、を含み、前記保護（コ）ポリマー層は、式
ＲＳ１−Ｎ（Ｒ４）−Ｃ（Ｏ）−Ｎ（Ｈ）−ＲＡ１の尿素（マルチ）−（メタ）アクリレート（マルチ）−シラン前駆体化合物の少なくとも１つの反応生成物を含み、
式中、
ＲＳ１は、式
−Ｒ１ｄ−Ｓｉ（Ｙｐ）（Ｒ２）３−ｐのシラン含有基であり、
更に
Ｒ１ｄは、二価アルキレン、アリーレン、アルカリーレン、又はアラルキレン基であり、前記アルキレン、アリーレン、アルカリーレン、又はアラルキレン基は、場合により１つ以上のカテナリー酸素原子を含有し、
各Ｙは加水分解性基であり、
Ｒ２は一価のアルキル又はアリール基であり、かつ、
ｐは１、２、又は３であり、
更に、Ｒ４はＨ、Ｃ１〜Ｃ６アルキル又はＣ１〜Ｃ６シクロアルキルであり、
ＲＡ１は、式
Ｒ１１ｄ−（Ａ）の（メタ）アクリル含有基であり、
Ｒ１１ｄは、二価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ａは、式
Ｘ２−Ｃ（Ｏ）−Ｃ（Ｒ３）＝ＣＨ２の（メタ）アクリル基であり、
更に
Ｘ２は、−Ｏ、−Ｓ、又は−ＮＲ３であり、かつ
Ｒ３は、Ｈ、又はＣ１〜Ｃ４である、物品。
【請求項５】
それぞれの加水分解性基Ｙが、独立して、アルコキシ基、アセテート基、アリールオキシ基、及びハロゲンから選択される、請求項４に記載の物品。
【請求項６】
前記基材が、（コ）ポリマーフィルムであり、前記電子装置が固体照明装置、表示装置、及びこれらの組み合わせから選択される、請求項４〜５のいずれか一項に記載の物品を組み込む電子装置。
【請求項７】
プロセスであって、
（ａ）（コ）ポリマーフィルム又は電子デバイスから選択される基材の主表面にベース（コ）ポリマーを適用することであって、前記電子デバイスは、有機発光デバイス（ＯＬＥＤ）、電気泳動発光デバイス、液晶ディスプレイ、薄膜トランジスタ、光起電力装置、又はこれらの組み合わせを更に含む、適用することと、
（ｂ）前記ベース（コ）ポリマー層上に酸化物層を適用することと、
（ｃ）前記酸化物層上に保護（コ）ポリマー層を成膜させることと、を含み、前記保護（コ）ポリマー層が、式
ＲＳ−Ｎ（Ｒ５）−Ｃ（Ｏ）−Ｎ（Ｈ）−ＲＡの尿素（マルチ）−（メタ）アクリレート（マルチ）−シラン前駆体化合物の少なくとも１つの反応生成物として形成された（コ）ポリマーを含み、
式中、
ＲＳは式
−Ｒ１−［Ｓｉ（Ｙｐ）（Ｒ２）３−ｐ］ｑのシラン含有基であり、
式中、
Ｒ１は、多価アルキレン、アリーレン、アルカリーレン、又はアラルキレン基であり、前記アルキレン、アリーレン、アルカリーレン、又はアラルキレン基は、場合により、１つ以上のカテナリー酸素原子を含有し、
Ｙは、加水分解性基であり、
Ｒ２は一価のアルキル又はアリール基であり、
ｐは１、２、又は３であり、
ｑは１〜５であり、
ＲＡは式
Ｒ１１−（Ａ）ｎの（メタ）アクリル基含有基であり、
Ｒ１１は、多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ａは式Ｘ２−Ｃ（Ｏ）−Ｃ（Ｒ３）＝ＣＨ２の（メタ）アクリル基であり、
Ｘ２は、−Ｏ、−Ｓ、又は−ＮＲ３であり、Ｒ３はＨ、又はＣ１〜Ｃ４であり、ｎ＝１〜５であり、
Ｒ５は、Ｈ、Ｃ１〜Ｃ６アルキル若しくはシクロアルキル、又はＲＳであり、但し、次の条件：
ｎは２〜５であるか、Ｒ５はＲＳであるか、又はｑは２〜５である、のうちの少なくとも１つに該当する、プロセス。
【請求項８】
プロセスであって、
（ａ）（コ）ポリマーフィルム又は電子デバイスから選択される基材の主表面にベース（コ）ポリマーを適用することであって、前記電子デバイスには、更に有機発光デバイス（ＯＬＥＤ）、電気泳動発光デバイス、液晶ディスプレイ、薄膜トランジスタ、光起電力装置、又はこれらの組み合わせが含まれる、適用することと、
（ｂ）前記ベース（コ）ポリマー層上に酸化物層を適用することと、
（ｃ）前記酸化物層上に保護（コ）ポリマー層を成膜させることと、を含み、前記保護（コ）ポリマー層が、式
ＲＳ１−Ｎ（Ｒ４）−Ｃ（Ｏ）−Ｎ（Ｈ）−ＲＡ１の尿素（マルチ）−（メタ）アクリレート（マルチ）−シラン前駆体化合物の少なくとも１つの反応生成物を含み、
式中、
ＲＳ１は、式
−Ｒ１ｄ−Ｓｉ（Ｙｐ）（Ｒ２）３−ｐのシラン含有基であり、
Ｒ１ｄは、二価アルキレン、アリーレン、アルカリーレン、又はアラルキレン基であり、前記アルキレン、前記アリーレン、前記アルカリーレン、又は前記アラルキレン基は、場合により、１つ以上の
カテナリー酸素原子を含有し、
Ｙは、加水分解性基であり、
Ｒ２は一価のアルキル又はアリール基であり、かつ、
ｐは１、２、又は３であり、
ＲＡ１は、式
Ｒ１１ｄ−（Ａ）の（メタ）アクリル基含有基であり、
Ｒ１１ｄは、二価アルキレン、アリーレン、アルカリーレン、又はアラルキレン基であり、前記アルキレン、アリーレン、アルカリーレン、又はアラルキレン基は、場合により１つ以上のカテナリー酸素原子を含有し、かつ
Ａは式Ｘ２−Ｃ（Ｏ）−Ｃ（Ｒ３）＝ＣＨ２の（メタ）アクリル基であり、
Ｘ２は、−Ｏ、−Ｓ、又は−ＮＲ３であり、更に、Ｒ３はＨ、又はＣ１〜Ｃ４であり、
Ｒ４は、Ｈ、Ｃ１〜Ｃ６アルキル又はシクロアルキルである、プロセス。
【請求項９】
前記少なくとも１つの尿素（マルチ）−（メタ）アクリレート（マルチ）−シラン前駆体化合物が、化学反応を経て、前記酸化物層上の少なくとも一部分に保護（コ）ポリマー層を形成し、場合により、前記化学反応が、フリーラジカル重合反応、及び加水分解反応から選択される、請求項７又は８のいずれか一項に記載のプロセス。
【請求項１０】
それぞれの加水分解性基Ｙが、独立して、アルコキシ基、アセテート基、アリールオキシ基、及びハロゲンから選択される、請求項７〜９のいずれか一項に記載のプロセス。